СПОСОБ ПОЛУЧЕНИЯ ВОДНОЙ ПОЛИТЕТРАФТОРЭТИЛЕНОВОЙ ДИСПЕРСИИ ДЛЯ ПРОЦЕССА КОАГУЛЯЦИИ И ВОДНАЯ ПОЛИТЕТРАФТОРЭТИЛЕНОВАЯ ДИСПЕРСИЯ ДЛЯ ПРОЦЕССА КОАГУЛЯЦИИ

2
1. Способ получения водной дисперсии политетрафторэтилена для процесса коагуляции, который включает добавление синтетического адсорбента, имеющего удельную площадь поверхности от 100 до 2000 м/г, в водную дисперсию политетрафторэтилена, содержащую от 45 до 70% масс. микрочастиц политетрафторэтилена, имеющих средний размер частиц от 0,10 до 0,50 мкм и от 2,2 до 6% масс. в расчете на массу микрочастиц политетрафторэтилена, неионогенного поверхностно-активного вещества, в пропорции от 0,5 до 15% масс. в расчете на массу микрочастиц политетрафторэтилена с последующим перемешиванием или встряхиванием и затем разделением на жидкую фазу и твердую фазу, и извлечение жидкой фазы.
2. Способ получения водной дисперсии политетрафторэтилена для процесса коагуляции по п.1, где после добавления синтетического адсорбента в водную дисперсию политетрафторэтилена проводят перемешивание или встряхивание в течение 1-100 часов и затем осуществляют разделение, что приводит к тому, что концентрация неионогенного поверхностно-активного вещества составляет от 1,4 до 2,1% масс. в расчете на массу микрочастиц политетрафторэтилена.
3. Способ получения водной дисперсии политетрафторэтилена для процесса коагуляции по п.1, где разделение осуществляют путем фильтрации водной дисперсии политетрафторэтилена, содержащей синтетический адсорбент, с помощью фильтра с размером ячеек от 50 до 500 меш.
4. Способ получения водной дисперсии политетрафторэтилена для процесса коагуляции по п.1, где неионогенное поверхностно-активное вещество имеет следующую формулу (1) и/или формулу (2):
1
R-O-A-H, (1)
1
8-18
где в формуле (1) R представляет собой С алкильную группу и А представляет собой полиоксиалкиленовую цепь, состоящую из 5-20 оксиэтиленовых групп, из 0-2 оксипропиленовых групп и из 0-2 оксибутиленовых групп,
2
6
4
R-CH-O-B-Н, (2)
2
4-12
где в формуле (2) R представляет собой С алкильную группу и В представляет собой полиоксиэтиленовую цепь, состоящую из 5-20 оксиэтиленовых групп.
5. Способ получения водной дисперсии политетрафторэтилена для процесса коагуляции по п.1, где неионогенное поверхностно-активное вещество добавляют в водную, полученную полимеризацией эмульсию политетрафторэтилена, полученную путем эмульсионной полимеризации тетрафторэтилена в присутствии воды, инициатора полимеризации и фторированного анионного поверхностно-активного вещества с последующим приведением в контакт с анионообменной смолой для снижения содержания фторированного анионного поверхностно-активного вещества в водной полученной полимеризацией эмульсии, и затем проводят обработку концентрированием с получением водной дисперсии политетрафторэтилена.
6. Способ получения водной дисперсии политетрафторэтилена для процесса коагуляции по п.5, где водную полученную полимеризацией эмульсию политетрафторэтилена приводят в контакт с анионообменной смолой, с доведением содержания фторированного анионного поверхностно-активного вещества в водной, полученной полимеризацией эмульсии политетрафторэтилена до величины от 0,00001 до 1% масс. в расчете на массу микрочастиц политетрафторэтилена.
2
5
2
4
2
4
7. Способ получения водной дисперсии политетрафторэтилена для процесса коагуляции по п.5, где фторированное анионное поверхностно-активное вещество представляет собой CFOCFOCFCOONH.
8. Водная дисперсия политетрафторэтилена для процесса коагуляции, полученная способом по п.1, которая содержит от 45 до 70% масс. микрочастиц политетрафторэтилена, имеющих средний размер частиц от 0,10 до 0,50 мкм и от 1,4 до 2,1% масс., в расчете на массу микрочастиц политетрафторэтилена, неионогенного поверхностно-активного вещества.
9. Водная дисперсия политетрафторэтилена для процесса коагуляции по п.8, где содержание фторированного анионного поверхностно-активного вещества в водной дисперсии политетрафторэтилена для процесса коагуляции составляет от 0,00001 до 1% масс., в расчете на массу микрочастиц политетрафторэтилена.